FR 2537573 A1 19840615 FR 8220782 A 19821210 -1 - Procédé d'oliomérisation de c oupes d'oléfines léèères en présence d'un catalvseur au trifluorure de bore. La présente invention concerne un procédé d'oligomérisation de coupes d'oléfines légères ou de mélangesde telles coupes. On sait que le développement contemporain des réactions de craquage des charges pétrolières rend disponibles de grandes quantités d'oléfines possédant de deux à huit atomes de carbone, telles que l'éthylènes le propylène, les divers butènes, pentènes, hexènes, heptènes et octèneso Parmi celles-ci, les coupes d'olé&fines à 3 et 4 atomes de carbone, dites coupes C 3, C 4 et/ou coupes C 3 C 4 sont particulièrement recherchées car plusieurs procédés de conversion permettent de les valoriser* En particulier z 'leur oligomérisation permet d'obtenir, après fractionnement, des produits de bases intéressants pour la chimie, des solvants ou des huiles lubrifiantes, leur alkylation conduit à l'obtention de produits possédant un indice d'octane élevé, qui entrent dans la composition des supercarburants, leur dimérisation conduit également à l'obtention de produits possédant un indice d'octane élevé, en ce qui concerne le propylène, et à des oléfines ayant de 6 à 8 atomes de carbone, utiles comme plastifiants, en ce qui concerne les coupes C 4 et/ou C 3 4. La grande disponibilité des oléfines de départ a rendu nécessaire la mise au point de nombreux catalyseurs de polymérisation Parmi ceux-ci, on peut citer principalement les catalyseurs à base d'acides protoniques forts, tels que l'acide sulfurique, l'acide phosphorique, l'acide fluorhydrique, les résines sulfoniques, les acides de Lewis et, en particulier, le chlorure ou le fluorure d'aluminium, le fluorure de bore, le fluorure et le chlorure de zinc, le chlorure stannique, le chlorure ferrique, en présence ou non d'un promoteur tel Z 537573 que l'eau, l'acide chlorhydriques les alcools, les glycols ou l'éther anhydre. Les recherches portant sur 13 utilisation de catalyseurs phosphoriques ou de catalyseurs au trifluorure de bore ont montré que ces derniers sont les plus efficaces. Les catalyseurs au trifluorure de bore présentent en outre l'intérêt de permettre d'effectuer la réaction dans des conditions plus douces que les autres catalyseurs de polymérisation, tels que les catalyseurs à l'acide phosphorique ou fluorhydrique. Ainsi, par exemple, le brevet français N O 1 346 135 décrit un procédé pour polymériser des hydrocarbures oléfiniques en présence d'un catalyseur comprenant une alumine à peu près anhydreo modifiée par le trifluorure de bore, qui permet d'obtenir un rendement en polymère relativement élevé Dans ce brevet, aucune mention n'est faite, cependant,, d'une quelconque possibilité de choix du support d'alumine en vue d'une orientation préférée vers tel ou tel ef fluent réactionnel, et aucun prétraitement de la charge n'est envisagée Ce type de procédé présente cependant un certain nombre d'inconvénients: d'une part, les coupes d'oléfines utilisées doivent être soumises à une purification préalable, car elles sont sensibles à la présence de nombreux polluants des catalyseurs, tels que le soufre, l'azote, l'isobutène ou le butadiène; mais, s'il est possible d'éliminer, au moins partiellement, les dérivés soufrés (mercaptans légers, H 2 S, COS) et azotés (amines légères), il est beaucoup plus difficile d'éliminer l'isobutène et le butadiène, qui produisent des gommes et sont par là responsables de la désactivation rapide des catalyseurs; d'autre part, la conversion de l'isobutène conduit à la formation de composés ramifiés, qui sont généralement hors spécification (heptènes et octênes); divers prétraitements de charges d'oléfines légères ont certes été proposés dans la littérature (par exemple dans le brevet français N O 2 421 157), mais ils sont en général très coûteux et peu efficaces, car ils n'éliminent pas complètement V'isobutène et surtout ne permettent pas d'éliminer les traces de butadiènes- enfin, les procédés d'oligomérisation des oléfines utilisant comme catalyseur du trifluorure de bore sur support d'alumine produisent en trop grande quantité des produits lourds, ce qui nuit à l'économie du procédé. La présente invention vise à remédier à ces inconvénients, en proposant un procédé d'oligomérisation des oléfines qui, d'une part, permet d'extraire sélectivement, sous forme de polymères, l'isobutène et le butadiène présents dans les coupes, par action du trifluorure de bore et en l'absence de tout support catalytique et, d'autre part, grâce au choix judicieux d'un support catalytique, permet d'orienter préférentiel- lement l'oligomérisation de coupes d'oléfines légères, notamment de propène, de butènes ou de leurs mélanges, vers des coupes & bas points d'ébullition, en limitant la formation de résidus de polymérisation à hauts points d'ébullition. La Demanderesse a en effet établi que, de façon inattendue, dans un procédé d'oligomérisation d'oléfines en présence d'un catalyseur de polymérisation au trifluorure de bore et en l'absence de support catalytique tel que l'alumine, il est possible, dans une phase préliminaire, au cours de laquelle on utilise comme catalyseur du trifluorure de bore à l'état gazeux, de polymériser préférentiellement le butadiène et/ou l'isobutène présents, sans affecter profondément les autres oléfines des coupes à traiter, les polymères ainsi obtenus pouvant ensuite être facilement séparés par des moyens connus dans la 4- technique Les polymères d'isobutène et de butadiène ainsi séparés des coupes à traiter sont alors aisément valorisés. En effet, après fractionnement et éventuellement hydrogénation, on obtient en fonction de leur température d'ébullition: des dimères ayant un indice d'octane élevé, utilisables dans les essences légères# des trimères intéressants pour la formulation d'essences lourdes, de solvants ou pour la pétrochimie, des tétramères qui, après hydrogénation, sont des donneurs de bases pour fluides hydrauliques, et enfin des polymères plus lourds, qui, également après hydrogénation, sont utilisables comme huile - isoparaffinique. Par ailleurs, la Demanderesse a établi que les catalyseurs au trifluorure de bore supportés par des alumines à faible surface spécifique et à faible volume poreux optimisent la formation d'oligomères à bas point d'ébullition et qu'une orientation préférentielle de la réaction vers l'obtention des polymères à plus ou moins haut point d'ébullition peut ainsi être obtenue par un traitement approprié du support catalytique. L'invention a par conséquent pour objet un procédé d'oligomérisation de coupes d'oléfines légères ou de leurs mélanges, caractérisé en ce que l'on met du trifluorure de bore à l'état gazeux en contact avec ladite coupe d'oléfines, en l'absence de tout support catalytique et dans des conditions telles que l'isobutène et le butadiène présents polymérisent sélectivement, en ce que l'on sépare ensuite de ladite coupe, de façon connue en soi, le trifluorure de bore et les polymères d'isobutène et de butadiène obtenus,, et en ce que l'on oligomérise les oléfines de la coupe ainsi purifiée en présence d'un catalyseur au trifluorure de bore comprenant un support catalytique, et notamment un support à base d'alumine Pour obtenir des oligomères à bas point d'ébullition, on choisit en particulier un support à base d'alumine ayant une surface spécifique comprise entre et 120 m 2/g et un volume poreux compris entre 010 et 0,80 cm 3/g. Un premier avantage important de ce procédé est que l'on utilise du trifluorure de bore aussi bien dans la phase préalable, pour polymériser le butadiène et l'isobutène, que dans la phase d'oligomérisation des oléfines, de sorte qu'il est possible d'alimenter en commun en trifluorure de bore les phases de prétraitement et d'oligomérisation et d'y recycler à volonté le trifluorure de bore séparé et récupéré à l'issue de chacune de ces phases. Un second avantage de ce procédé réside dans le fait que le paramètre qui différencie les deux étapes de la réaction n'est pas lié à la température& au débit o U à la pression, mais à la présence ou non d'un support catalytique pour le trifluorure de bore Le procédé selon la présente invention limite donc au strict minimu M les difficiles problèmes de régulation thermique, qui sont propres à ce type de réaction# et supprime une source d'erreur de manipulation dans la conduite des unités industrielles utilisant le procédé selon la présente invention. Un troisième avantage de ce procédé est de pouvoir adapter la production des oligomères aux unités industrielles qui suivent l'unité de production En effet, le simple fait d'envoyer la charge prétraitée sur un support catalytique approprié (et sélectionné en fonction de sa surface spécifique et de son volume poreux) permet d'orienter la composition de la charge effluente vers des compositions contenant des oligemères à plus ou moins haut point d'ébullition suivant le besoin. -6 La phase de polymérisation du butadiène et de I'isobutène constituant le prétraitement peut être conduite dans les conditions suivantes température: O à 1000 C pression: 0,1 à 50 bars, concentration en trifluorure de bore de la charge à traiter S 500 à 10 000 ppm, vitesse spatiale horaire de la charge S 01 à 10 volumes par volume de masse de remplissage et par heure (v v h). On notera que ces conditions opératoires sont peu sévères et, en particuliers que la température peut être égale à la température ambiante ou proche de celle-ci. Le contact entre la charge d'oléfines et le trifluorure de bore peut être effectué dans une enceinte, en présence d'une masse de remplissage inerte, destinée à accrottre les surfaces de contact (morceaux de quartz, billes de verre, billes d'alumines cailloux, etc O) et à éliminer les calories produites au cours de la réaction de polymérisation. Il est ainsi possible d'éliminer sélectivement jusqu'à environ 95 % 5 ' de l isobutène et jusqu'à 100 % du butadiène présents dans les coupes traitées. Après cette première phase, le trifluorure de bore peut être facilement séparé, par exemple à l'aide d'une distillation flash Il est préférable de le séparer en premier lieu, afin d'éviter des réactions secondaires avec les oléfines. Il est ensuite facile d'éliminer de façon connue, par exemple dans un débutaniseur, les polymères d'isobutène et de butadiène qui se sont formés, pour purifier ainsi les coupes C 3 ou C 4 ou leurs mélanges. Ces polymères ont d'ailleurs des possibilités importantes de valorisation sur le marché. 7- La phase d'oligomérisation proprement dite est ensuite conduite en présente de trifluorure de bore sur un support à base d'alumine, dont la surface spécifique est comprise entre 20 et 120 m /g et, de préférence, entre 40 et 100 m /g, et dont le volume poreux est compris entre 0,10 et 0,80 cm 3/g et, de préférence, entre 0,20 et 0,50 cm 3/g. Les conditions d'oligomérisation pourront être, par exemple,les suivantes: température: O à 130 C, pression: 0,1 à 50 bars, vitesse spatiale horaire de la charge: 0,5 à 10 volumes par volume de catalyseur -et par heure (v v h). Pour préparer les supports catalytiques de la réaction d'oligomérisation, on pourra procéder & une calcination au four des alumines de départ pendant des durées variables, suivant les cas, jusqu'à ce que les caractéris- tiques désirées de surface spécifique et/on de volume poreux soient atteintesa Il est en effet connu (Encyclopedia of Chemical Technology, 3 ème Edition, Volume 2, pages 222 à 228) que la température et la durée de calcination d'unealumine induisent des changements de structure de celleci& avec pour conséquence des modifications de sa surface spécifique et donc de son-volume poreux C'est ainsi qu'en traitant pendant une durée appropriée un support d'alumine à des températures qui varient entre 400 et 7000 C, la surface spécifique résultante du support est comprise entre 350 et 150 m 2/g, ce qui favorise un contact optimum avec la charge et, par conséquent, accroît l'efficacité du; catalyseur En revanche, une calcination trop importante du support d'alumine diminue l'efficacité, puisque, avec l'élévation de la température, on obtient une diminution de la surface et du volume poreux. 8 - A l'encontre de ces enseignements de la technique antérieure, la Demanderesse a établi que, sans abaisser notablement le rendement global de la réaction d'oligomé- risation, en présence de trifluorure de bore supporté par de l'alumine, une sélectivité bien meilleure en oligomères à bas points d'ébullition peut être obtenue en limitant la surface spécifique et/ou le volume poreux du support catalytique, respectivement, entre 20 et m 2/g et 0,10 et 0,80 cm 3/g, et que des valeurs appropriées de cette surface spécifique et du volume poreux peuvent être obtenues par calcination d'une alumine de départ telle qu'une alumine ou un hydrate d'alumine On pourra utiliser n'importe quel hydrate d'alumine, qu'il soit préparé par précipitation d'un sel d'aluminium ou obtenu directement sous une forme naturelle ou commerciale, pourvu que ses caractéristiques de surface et de porosité soient supérieures ou égales à celles du support recherché et qu'il contienne principalement de l'alumine. La figure unique du dessin annexé, qui n'a pas de caractère limitatif, est un schéma du procédé de traitement de coupes d'oléfines légères conforme à l'invention. La charge fraiche d'oléfines (coupes C 3, C 4 et/ou C 3 C 4) à traiter est introduite par la ligne 1 dans une enceinte 2, o elle est séchée sur des tamis moléculaires, en vue d'éliminer les traces d'humidité susceptibles de réagir avec le trifluorure de bore pour former des borates. La charge ainsi-séchée est conduite-par la ligne 3 dans un réacteur 4, après avoir été mélangée avec du trifluorure de bore gazeux frais, qui emprunte la ligne 5 Compte tenu de la chaleur dégagée par la réaction de l'isobutène ou du butadiène avec le trifluorure de bore, celui-ci pourra avantageusement être dilué dans un gaz inerte tel que l'azote ou l'argon, ou encore dans -9- du butane ou du propane. En vue d'accroitre les surfaces de contact et de retenir la chaleur dégagée par la réaction, le réacteur 4 peut contenir une masse de contact inerte, constituée, par exemple, de morceaux de quartz, de billes de verre, de sable, de billes d'alumine, ou autres Dans les conditions opératoires mentionnées ci-dessus, cette masse de contact peut être maintenue, par exemple, à une température d'environ 20 'C, Les effluents du réacteur 4 sont conduits par la ligne 6 dans un ballon de flash 7, dans lequel le trifluorure de bore gazeux est séparé en tête, par la ligne 8, de la coupe traitée, pour être dirigé vers le réacteur 13 Au fond du ballon de flash 7, la coupe d'oléfines traitée, contenant des polymères de butadiène et d'isobutène, est récupérée par la ligne 9 et acheminée vers une colonne de séparation 10. On soutire en fond de colonne, par la ligne lb l'isobutène et le butadiène polymérisés etp en tête de colonne, par la ligne 12, la coupe C 4 ou C 3:c 4 ainsi purifiée, c'est-à-dire débarrassée de I'isobutc 2 ne et du butadiène qui la polluaient originellement La coupe ainsi traitée est ensuite acheminée par la ligne 12 dans *un réacteur d'oligomérisation 13 contenant un support d'alumine préalablement saturé par un courant de trifluorure de bore, éventuellement dilué dans un gaz inerte tel que l'argon ou l'azote. Pour maintenir l'activité du catalyseur dans le réacteur 13, un léger courant de trifluorure de bore est injecté dans celui-ci par la ligne 14 en même temps que la charge d'oléfines Ce dernier est constitué par le trifluorure de bore séparé dans le ballon 7 et acheminé par la ligne; un appoint de trifluorure de bore frais peut également être réalisé par la ligne 14. Les effluents du réacteur 13 sont conduits à un séparateur 15 par la ligne 16 Dans le séparateur 15, le trifluorure de bore présent dans les effluents est séparé des oligomères et recyclé par la ligne 17 vers la ligne 5 Les oligcmères récupérés en fond de séparateur par la ligne 18 sont ensuite fractionnés de façon usuelle en diverses coupes O en fonction de leurs températures d'ébullitiono Préalablement à ce fractionnementg si nécessaire, les oligomères provenant du séparateur 15 peuvent être décontaminés, afin d'éliminer les traces éventuelles de trifluorure de bore Le traitement de décontamination peut être réalisé à l'aide de moyens classiques, par exemple par passage sur alumine ou bauxite ou par lavage à la soude. Les exemples suivan-b illustrent la mise en oeuvre de l'invention Ils n'ont bien entendu aucun caractère limitatif. On traite, conformément à t Zinvention,une charge oléfinique venant de craquage catalytique et dont la composition est donnée dans le Tableau I ci-aprèse il - TABLEAU I Constituants % en volume % en poids Hydrocarbures saturés 53,4 55,6 Oléfines 46,6 44,4 dont: Butène-1 6,1 6,3 Isobutène 8,5 8,9 Butène-2trans 9,7 10,1 Butène-2-cis 5,8 6,0 Propène 16,5 13,1 Butadiène 1-3 500 ppm 600 Les conditions de traitement dans le réacteur 4 sont les suivantes: température: 200 C, pression: 30 bars, vitesse spatiale horaire de la charge: 3 vov h # concentration de trifluorure de bore (rapporté à la charge): 2 000 ppm, nature de la masse de contact: 50 cm de bille L'effluent gazeux sortant de la , par la ligne 12,a la composition ci-après: s de verre de 2 mm de diamètre. colonne de séparation donnée au Tableau II 253757 ' TABLEAU Il Constituants % en volume % en poids Hydrocarbures saturés 61 62 Oléfines 39 37,4 dont: Butane-1 6,7 6,9 Isobutène 0,8 0,9 Butène-2-trans 9,3 9,7 Butène-2-cis 5,7 5,9 Propane 16,5 14,0 Butadiène 200 ppm 200 ppm Le prétraitement a permis un taux d'élimination spécifique de chaque oléfine présenté dans le Tableau III ci-dessous: TABLEAU III Taux d'élimination Oléfines spécifique (% en poids) Butène-1 3 Isobutène 92 Butène-2 16 Propène 5 Butadiène 70 Ce traitement a donc eu pour effet d'éliminer 92 % de l'isobutène de la charge et 70 % du butadiène. La charge épurée,dont la composition est donnée au Tableau II, est ensuite traitée dans le, réacteur d'oligomérisation 13 Ce réacteur contient un catalyseur au trifluorure de bore sur support d'alumine à faible 13 surface spécifique et à faible volume poreux Ce catalyseur a été préparé de la façon suivante: On est parti d'une alumine commerciale, dont la structure était principalement sous forme et dont les caractéristiques étaient les suivantes: surface spécifique (Sp): 400 m 2/g, volume poreux (Vp): 0,46 cm 3/g, O rayon des pores (Rp): 20 A, granulométrie (après tamisage): 2 2,5 mm, densité apparente S 0,80 g/cm. Cette alumine a été calcinée au four pendant 24 heures, à une température de 1 000 C Après calcination, cette alumine présentait une structure e + " Sa surface spécifique était égale à 43 m 2/g et son volume poreux à 0, 20 cm 3/g Le support de catalyseur ainsi préparé a été placé dans le réacteur 13 et on l'a saturé par passage d'un courant gazeux de trifluorure de bore dilué à 10 % dans l'azote, dans les conditions suivantes: durée: 24 heures, température: 130 C, pression: 25 bars, débit: 2,5 nl/h pour 50 cm 3 de support dilué dans 50 cm 3 de billes de verre de même granulométrieo Cette opération terminée,on a procédé à l'oligomérisa- tion de la charge prétraitée dans le réacteur 13 dans les conditions suivantes: pression constante: 30 bars, concentration en BF 3 constante: 2 000 ppm (par rapport à la charge), température: 75 C, vitesse spatiale horaire de la charge t 6 v v h. 14 - A la sortie du réacteur 13, les effluents sont recueillis dans le séparateur 150 o l'on obtient, d'une part, une phase gazeuse contenant les produits non transformes et le trifluorure de bore évacues par la ligne 17 et recyc 16 S vers la ligne 5 et, d'autre part, une phase liquidé contenant les produits d'oligom 4 risation. Ces derniers sont ensuite fractionnés pour être séparés en quatre coupes coupe 60 120 C, coupe 120 2200 C, coupe 220 2500 C, coupe 250 = 320 C, et un résidu de point d'6 bullition supérieur à 3200 C. Le cas o la charge n'est pas soumise à un pr 6 traitement au trifluorure de bore gazeux a été également étudié et le tableau IV ci-après indique les rendements et sélectivités en oligomères obtenus avec et sans prétraitement: TABLEAU IV Sans Avec Rendement en oliciomôres Sas Ae o Rendment en sli 2 màr-e-S prétraitement prétraitement formés (en g/100 g d'oléfines) 80 83 Sélectivité des oligomères (% en poids) Coupe 60 120 C 20 40 Coupe 120 220 C 46,6 40,8 Coupe 220 250 C 12,7 6,9 Coupe 250 3200 C 13,2 9,3 Résidu + 320 C 7,5 3 On observe, dans le présent cas d'oligomérisation, un taux d'élimination spécifique de chaque oléfine présenté dans le Tableau V ci-après: - TABLEAU V Oléfines Taux d'élimination de chaque oléfine (% en poids) , i, i i i i 1 Sans Avec prétraitement prétraitement Butène-1 93 92 Isobutène 100 100 Butènes-2 71 68 Propène 94 95 Butadiène 100 100 EXEMPLE 2 On traite conformément à l'invention une charge ayant la composition suivante (Tableau VI): TABLEAU VI Constituants % en volume %| en poids Hydrocarbures saturés 54,1 56,3 Oléfines -45,9 43,7 dont: Propane 16,4 13,0 Butène-1 6,1 6,2 Isobutène 8, 0 8,4 Butène-2-trans 9,6 10,1 Butène-2-cis 6,8 6,0 Butadiène 500 ppm 600 ppm Cette charge est traitée dans le réacteur 4 dans des conditions identiques à celles de l'Exemple 1: 16 température pression: vitesse spatiale horaire de la charge: concentration constante en trifluorure de bore (rapportée à la charge): nature de la masse de contact: Le Tableau VII suivant donne charge prétraitée. C, bars, 3 v v h, 2 000 ppm ml de billes de verre de 2 mm de diamètre. la composition de la TABLEAU VII Composition Constituants C_ % en volume % en poids Hydrocarbures saturés 62,1 63,8 Oléfines 37,9 36,2 dont: Propène 16,5 14,0 Butène-1 6,6 6,7 Isobutène 0,4 0,4 Butène-2-trans 8,9 9,4 Butène-2-cis 5,5 5,7 Butadi ne O O On constate que tout le butadiène de la charge de départ a été éliminé 92 % de l'isobutène a également été éliminé de la charge. La charge-épurée,dont la composition est donnée au Tableau VII, est ensuite traitée dans le réacteur 13 dans les mêmes conditions que dans l'Exemple 1, mais avec un catalyseur ayant un support d'alumine 17 - de structure l, de surface spécifique égale à 201 m /g et de volume poreux égal à 0,41 cm /g Cette alumine a été préparée par calcination pendant 4 heures, à 600 C, de l'alumine commerciale dont les caractéristiques ont été données à l'Exemple 1. Apres traitement dans le réacteur 13 et séparation des effluents dans le séparateur 15, on recueille une phase liquide qui, comme à l'Exemple 1, est fractionnée en différentes coupes. On traite également dans le réacteur 13 une charge identique qui n'a pas été prétraitée dans le réacteur 4. On effectue enfin un prétraitement et un traitement identiques en remplaçant l'alumine par celle qui a été calcinée dans les conditions de l'Exemple 1. Les rendements en oligomères et les sélectivités obtenues dans ces trois cas sont indiqués au Tableau VIII ci-après. TABLEAU VIII Alumine à forte surface Alumine à faible surface (alumine "L) (alumine e + c) Sansprétraitement Avec prétraitement Avec prétraitement Rendement en oliqomères (en g/100 g d'oléfines) 92 93 85 Sélectivité des oliqomères (% en poids) Coupe 60 120 C 14,9 20 38 Coupe 120 220 C 36,7 40 41,2 Coupe 220 250 C 15,4 14,4 7,8 Coupe 250 320 C 19,8 17,6 9,2 Résidu + 320 C 13,2 8,0 3,8 0- Oe u 1 w 19 - Le taux de transformation de chaque oléfine relatif aux trois cas d'oligomérisation ci-dessus est présenté dans le Tableau IX ci-après: s, TABLEAU IX T Laux de transformation de chaque oléfine (% en poids> Oléfines Alumine à forte surface Alumine à faible surface Sans prétraitement Avec prétraitement Avec prétraitement, Butène-1 100 -98 93, Isobutène 100 100 100 Butênes-2 74 88 68 Propène 100 100 95 Butadiène 100 100 100 L 1 o O ra LM r,. w 1 % 21 - Ces résultats montrent une augmentation sensible de la sélectivité en coupe légère 60 130 C, avec une très nette diminution de la sélectivité en résidu (> 320 C), lorsque, conformément à l'invention, on opère avec un catalyseur de faible surface spécifique, après un prétraitement de la charge à l'aide de trifluorure gazeux, en vue de polymériser sélectivement le butadiène et l'isobutène qu'elle contient. * 22 - REVENDICATIONS 1. Procédé d'oligomérisation de coupes d'oléfines légères ou de leurs mélanges, caractérisé en ce que l'on met du trifluorure de bore à l'état gazeux en contact avec ladite coupe, en l'absence de tout support catalytique, dans des conditions et pendant une durée telles que l'isobutène e 4 kule butadiène présents polymérisent, en ce que l'on sépare ensuite de ladite coupe, de façon connue en soi, le trifluorure de bore et les polymères d'isobutène e Vcudebutadièhe obtenus, et en ce que l'on oligomérise les oléfines de la coupe ainsi purifiée en présence d'un catalyseur au trifluorure de bore comprenant un support catalytique. 2. Procédé selon la revendication 1, caractérisé en ce que la coupe d'oléfines à traiter et le trifluorure de bore gazeux sont mis en contact en présence d'une masse de remplissage inerte. 3. Procédé selon l'une des revendications 1 et 2, caractérisé en ce que la coupe d'oléfines à traiter et le trifluorure de bore gazeux sont mis en contact à une température comprise entre O et 1000 C et sous une pression comprise entre O slet 50 bars. 4. Procédé selon l'une des revendications 1 à 3, caractérisé en ce que, après mise en contact de la coupe d'oléfines à traiter et du trifluorure de bore à l'état gazeux, ce dernier est éliminé de ladite coupe préalablement à la séparation des polymères d'isobutène et/ou de buta- diène obtenus. 5. Procédé selon la revendication 4, caractérisé en ce que la séparation du trifluorure de bore de la charge traitée-comprend une phase de distillation flash. 6. Procédé selon l'une des revendications là 5, caractérisé en ce que loligomérisation de la coupe ainsi purifiée est réalisée en présence d'un catalyseur 23 - au trifluorure de bore comprenant un support catalytique actif à base d'alumine. 7. Procédé selon la revendication 6, caractérisé en ce que, pour orienter la sélectivité de l'oligomé- risation vers la production d'effluents di ou trimérisés, la phase d'oligomérisation des oléfines s'effectue en présence d'un catalyseur au trifluorure de bore comprenant un support à base d'alumine dont la surface spécifique est comprise entre 20 et 120 m /g et, de préférence, entre 40 et 100 m /g, et dont le volume poreux est compris entre 3 3 0,10 et 0,80 cm /g et,-de préférence entre 0,20 et 0,50 cm /g. 8. Procédé selon l'une des revendications 1 à 7, caractérisé en ce que la phase d'oligomérisation s'effectue en présence de trifluorure de bore sur un support à base d'alumine dont la surface spécifique et le volume poreux ont été ajustés par calcination d'un support brut. 9. Procédé selon l'une des revendications 1 à 8, caractérisé en ce que la phase d'oligomérisation des oléfines est conduite à une pression comprise entre 0,1 et 50 bars, et à une temperature comprise entre O et 1300 C. 10. Procédé selon l'une des revendications 1 à 9, caractérisé en ce que le trifluorure de bore séparé a. l'issue de la phase de polymérisation du butadiène et de l'isobuténe et/ou & l'issue de la phase d'oligomérisation des oléfines est recyclé à l'une et/ou l'autre de ces phases. 11. Procédé selon l'une des revendications 1 à 10, caractérisé en ce que la mise en contact de la coupe d'oléfines avec du trifluorure de bore gazeux et l'oligomérisation des oléfines de la coupe en présence de trifluorure de bore sur support catalytique s'effectuent dans des conditions opératoires sensiblement identiques.